(57)【要約】【目的】ナノチューブを所望長さに制御する方法、並びにナノチューブ先端部の長さを制御して自励振動を防止した走査型顕微鏡用プローブを提供する。【構成】本発明に係るナノチューブの切断方法は、ナノチューブに集束イオンビームを照射して前記ナノチューブの不要部分を切断することにより、前記ナノチューブの長さを制御することを特徴とする。例えば、前記ナノチューブは通常のナノチューブ又はプローブを構成するナノチューブである。具体的には、前記プローブは走査型顕微鏡用プローブ１２で、前記ナノチューブ１２はカンチレバー４に固着されたナノチューブ探針であり、この先端部長さを制御する。前記不要部分の切断では、ナノチューブを垂直又は斜め方向に切断してもよい。また、ナノチューブ探針の先端部長さを制御された走査型顕微鏡用プローブ２０が提供される。【選択図】  図５
2005319581.tif 000002
【特許請求の範囲】
【請求項１】
ナノチューブに集束イオンビームを照射して前記ナノチューブの不要部分を切断することにより、前記ナノチューブの長さを制御することを特徴とするナノチューブ切断方法。
【請求項２】
前記ナノチューブはプローブを構成するナノチューブであり、このナノチューブの長さを制御する請求項１に記載のナノチューブ切断方法。
【請求項３】
前記プローブは走査型顕微鏡用プローブであり、前記ナノチューブはカンチレバーに固着されたナノチューブ探針であり、このナノチューブ探針の先端部長さを制御する請求項２に記載のナノチューブ切断方法。
【請求項４】
前記不要部分の切断では、ナノチューブを垂直又は斜め方向に切断する請求項１〜４のいずれかに記載のナノチューブ切断方法。
【請求項５】
カンチレバーに固着したナノチューブ探針を具備する走査型顕微鏡用プローブにおいて、前記ナノチューブ探針の先端部に集束イオンビームを照射して不要部分を切断することにより、このナノチューブ探針の先端部長さを制御して製造されることを特徴とする走査型顕微鏡用プローブ。
【発明の詳細な説明】
【技術分野】
【０００１】
本発明は、カーボンナノチューブ、ＢＣＮ（炭窒化ホウ素）系ナノチューブ、ＢＮ（窒化ホウ素）系ナノチューブ等のナノチューブを探針として用いて試料表面の構造を撮像する走査型顕微鏡用プローブに関し、更に詳細には、集束イオンビーム装置を用いたナノチューブの固定化・清浄化・切断等の加工により製造された集束イオンビーム加工による走査型顕微鏡用プローブに関する。
【背景技術】
【０００２】
ＡＦＭで略称される原子間力顕微鏡により試料表面の構造を撮像するには、試料表面に接触させて信号を取り出す探針が必要である。従来、この探針としてはカンチレバー部の先端に突出部（ピラミッド部とも呼ぶ）を形成したシリコン製又はシリコンナイトライド製のカンチレバーが知られている。
【０００３】
従来のカンチレバーは、リソグラフィ、エッチング等のマイクロファブリケーション技術を用いて作成されている。このカンチレバーは、突出部の先端で試料表面の原子間力を検出するから、先端の先鋭度により撮像精度が決まってしまう。そこで、探針となる突出部先端の先鋭加工には、半導体加工技術である酸化工程と酸化膜のエッチング工程が利用されている。しかし、現在の半導体加工技術にも微小化の限界があるため、前記突出部先端の先鋭度にも物理的限界があった。
【０００４】
一方、新規な炭素構造としてカーボンナノチューブが発見された。このカーボンナノチューブは、直径が約１ｎｍから数十ｎｍ、長さが数μｍであり、アスペクト比（長さ／直径）は１００〜１０００程度になる。現在の半導体技術では直径が１ｎｍの探針を作成することは困難であり、この点から考えると、カーボンナノチューブはＡＦＭ用探針として最高の条件を備えている。
【０００５】
このような中で、Ｈ．Ｄａｉ等はＮＡＴＵＲＥ（Ｖｏｌ．３８４，１４ Ｎｏｖｅｍｂｅｒ １９９６）においてカーボンナノチューブをカンチレバーの突出部の先端に張り付けたＡＦＭ用プローブを報告した。彼らのプローブは画期的ではあったが、カーボンナノチューブを突出部に付着させたものに過ぎないため、試料表面を何回か走査している間にカーボンナノチューブが突出部から脱落してしまう性質があった。
【０００６】
本発明者等はこの弱点を解決するために、カーボンナノチューブをカンチレバーの突出部に強固に固着させる固定方法を開発するに到った。この開発の成果は特開２０００−２２７４３５号及び特開２０００−２４９７１２号として既に公開されている。
【０００７】
前記第１の固定方法は、電子顕微鏡の中でカーボンナノチューブの基端部に電子ビームを照射してコーティング膜を形成し、このコーティング膜によりカーボンナノチューブをカンチレバー突出部に被覆固定する方法である。第２の固定方法は、電子顕微鏡の中でカーボンナノチューブの基端部に電子ビーム照射又は通電して、カーボンナノチューブ基端部をカンチレバー突出部に融着固定する方法である。
【非特許文献１】Ｈ．Ｄａｉ ＮＡＴＵＲＥ（Ｖｏｌ．３８４，１４ Ｎｏｖｅｍｂｅｒ １９９６）
【特許文献１】特開２０００−２２７４３５号
【特許文献２】特開２０００−２４９７１２号
【発明の開示】
【発明が解決しようとする課題】
【０００８】
電子顕微鏡により対象物を拡大しながら電子ビームによりナノチューブ基端部を被覆又は融着して固定する方法は極めて巧妙な方法である。しかし、電子顕微鏡の電子ビームのエネルギー強度には限界があり、このことはコーティング被膜の被膜強度や融着強度に限界をもたらす結果、一定以上の固着強度を得ることは難しかった。
【０００９】
また、アーク放電等で生成されるナノチューブの長さは種々雑多であり、最終的にナノチューブの長さを揃えて、プローブ製品の特性の均一化を図る必要がある。ところが、電子顕微鏡の制限から、ナノチューブの切断加工には難点があり、ナノチューブの長さ制御は十分に行えなかった。
【００１０】
更に、電子顕微鏡は電子ビームを扱う装置であるから、電子ビーム照射はできるが、探針であるナノチューブの中に他の物質原子を拡散させたりイオン注入したりすることはできず、カーボンナノチューブ探針自体の材質改善はなかなかできないという状況にあった。
【００１１】
また、電子顕微鏡の本来の目的は、真空に引かれた清浄な撮像室内で対象物を電子レンズにより拡大撮像することである。しかし、この電子顕微鏡装置内に有機ガスを流して分解したりすると、清浄であるべき鏡筒や撮像室が有機ガスや分解ガスで汚染されることになる。この汚染ガスが壁面に吸着され再放出されると、清浄であるべきカンチレバー表面に吸着される事態となる。しかし、電子ビームによってこの汚染吸着物質を除去することは困難であり、ナノチューブ探針の製造における電子顕微鏡装置の限界を示していた。
【００１２】
従って、本発明の目的は、ナノチューブをカンチレバー突出部に固定する装置として電子顕微鏡以外の装置を見出し、ナノチューブ探針を固定し、切断し、しかも他種類の原子の注入等でナノチューブ探針の材質改善を行うことができる走査型顕微鏡用プローブを提供することである。
【課題を解決するための手段】
【００１３】
本発明の第１の形態は、カンチレバーに固着したナノチューブ探針の先端により試料表面の物性情報を得る走査型顕微鏡用プローブにおいて、集束イオンビーム装置内でイオンビームにより有機ガスを分解し、生成した分解成分の堆積物によりナノチューブとカンチレバーを固着することを特徴とした集束イオンビーム加工による走査型顕微鏡用プローブである。
【００１４】
本発明の第２の形態は、前記有機ガスとして、炭化水素系ガスを使用する請求項１に記載の走査型顕微鏡用プローブである。
【００１５】
本発明の第３の形態は、前記有機ガスとして、有機金属ガスを使用する請求項１に記載の走査型顕微鏡用プローブである。
【００１６】
本発明の第４の形態は、第１の形態において、前記カンチレバーとして、シリコンカンチレバー、シリコンナイトライドカンチレバー又は導電性物質をコートしたカンチレバーを用いる走査型顕微鏡用プローブである。
【００１７】
本発明の第５の形態は、カンチレバーに固着したナノチューブ探針の所要領域にイオンビームを照射して、この所要領域にある不要物質を除去することを特徴とする集束イオンビーム加工による走査型顕微鏡用プローブである。
【００１８】
本発明の第６の形態は、第５の形態において、前記不要物質がナノチューブ探針の先端部に堆積した不要堆積物又はナノチューブ基端部付近に堆積した不要堆積物である走査型顕微鏡用プローブである。
【００１９】
本発明の第７の形態は、カンチレバーに固着したナノチューブ探針の先端部にイオンビームを照射してその不要部分を切断し、ナノチューブ探針の先端部長さを制御することを特徴とする集束イオンビーム加工による走査型顕微鏡用プローブである。
【００２０】
本発明の第８の形態は、第７の形態において、前記不要部分の切断では、ナノチューブを垂直又は斜め方向に切断する走査型顕微鏡用プローブである。
【００２１】
本発明の第９の形態は、カンチレバーに固着したナノチューブ探針の先端部の所要領域にイオンを打ち込んで探針の物理的・化学的性質を変えることを特徴とする集束イオンビーム加工による走査型顕微鏡用プローブである。
【００２２】
本発明の第１０の形態は、第９の形態において、前記イオン種がフッ素、ボロン、ガリウム又はリンである走査型顕微鏡用プローブである。
【発明の効果】
【００２３】
第１の形態によれば、集束イオンビームにより有機ガスを分解し、生成した分解成分の堆積物によりナノチューブとカンチレバーを固着しているから、固着強度が極めて強く、多数回の使用に際してもナノチューブがカンチレバーから脱落することがない走査型顕微鏡用プローブを提供できる。
【００２４】
第２の形態によれば、有機ガスとして炭化水素系ガスを使用するから、分解堆積物を極薄の炭素膜にして導電性を付与すれば、この導電性炭素膜によってナノチューブとカンチレバーを導通状態に設定でき、走査型顕微鏡用プローブに電圧を印加したり、通電を可能にする。
【００２５】
第３の形態によれば、有機ガスとして有機金属ガスを使用するから、ナノチューブを固着する分解堆積物を導電性の金属膜にでき、この強固な導電性金属膜によってナノチューブとカンチレバーを確実に導通状態に保持でき、走査型顕微鏡用プローブに電圧を印加したり、通電を可能にする。
【００２６】
第４の形態によれば、半導体性のシリコンカンチレバー、絶縁性のシリコンナイトライドカンチレバー又は導電性物質をコートしたカンチレバーを用いるから、各種の電気的性質を有するナノチューブと組み合わせながらプローブを構成することによって、絶縁性プローブ、半導体性プローブ、また導電性プローブなど多様な走査型顕微鏡用プローブを提供できる。
【００２７】
第５の形態によれば、イオンビームを照射してナノチューブ探針に堆積した不要堆積物を除去するから、設計通りの性能を発揮する清浄な走査型顕微鏡用プローブを提供できる。
【００２８】
第６の形態によれば、ナノチューブ探針の先端部の不要堆積物を除去することにより、不要堆積物が原因となる誤差信号を除去でき、また基端部近傍の不要堆積物を除去することにより、導電膜形成などの２次加工を容易にする走査型顕微鏡用プローブを提供できる。
【００２９】
第７の形態によれば、イオンビームを照射してナノチューブの不要部分を切断するから、ナノチューブ探針の先端部の振動がなくなり、試料表面像の分解能が向上する。従って、走査型顕微鏡用プローブの検出効率の均一化と高効率化を達成できる。
【００３０】
第８の形態によれば、ナノチューブを垂直した場合には最小断面で切断するから切断面が秀麗に形成でき、又は斜め方向に切断する場合には断面の先端が極めてシャープに形成でき、試料表面の凹凸に十分追随してその検出分解能が向上する。
【００３１】
第９の形態によれば、ナノチューブ探針の先端部の少なくとも先端に所望のイオンを打ち込むから、ナノチューブ先端部の物理的・化学的性質を所望通りに変えるできる。これによって、試料面の磁気力を検出したり、化学官能基を検出したりする等、試料の特定の物理的・化学的作用に効果的に反応する走査型顕微鏡用プローブを提供できる。例えば、先端にＦｅ、Ｃｏ、Ｎｉ等の強磁性原子を打ち込むことにより、試料の磁性を効果的に検出できる。
【００３２】
第１０の形態によれば、フッ素、ボロン、ガリウム又はリンを注入することにより、ナノチューブの構成原子と注入原子とが結合して、その結合に特有の性質をナノチューブ探針に発現させることができる。請求項５から請求項１０の発明は、電子顕微鏡装置や集束イオンビーム装置などの各種装置により製作したナノチューブ付着カンチレバーに適用できることは云うまでもない。
【発明を実施するための最良の形態】
【００３３】
本発明者等は電子顕微鏡に代わる装置について鋭意検討した結果、電子ビームに代えてイオンビームを用いることを着想し、特にイオンビームを自在に集束して対象物を加工できる集束イオンビーム装置（Ｆｏｃｕｓｅｄ Ｉｏｎ Ｂｅａｍ、ＦＩＢ装置とも略称する）を利用することを想到するに到った。
【００３４】
このＦＩＢ装置は、種々の原子をイオン化し、そのイオンに電界を印加して加速させ、このイオンビームを電界レンズで集束させながらビーム断面を超微小化して高エネルギー密度にし、この集束イオンビームをターゲットに照射してターゲットを加工する装置である。従って、イオン源、加速装置、ビーム集束装置、ビーム走査装置等の部分装置から構成される。
【００３５】
加速装置により印加電圧を自由に調整でき、イオンビームのエネルギーを任意に設定できる。イオンビームのエネルギーを調整して、ナノチューブの各種の加工ができる。本発明では、ＦＩＢ装置の反応室に導入された有機ガスをイオンビームにより分解する。ナノチューブの基端部をカンチレバーの突出部に付着させて反応室内に配置しておくと、この基端部上に前記分解ガスが堆積し、この分解堆積物によりナノチューブがカンチレバー突出部に強固に固着できる。このようにして本発明に係る集束イオンビーム加工による走査型顕微鏡用プローブが作成される。
【００３６】
有機ガスが炭化水素系ガスの場合には、前記分解堆積物は炭素堆積物になり、この炭素堆積物によりナノチューブと突出部とが固定される。有機ガスが有機金属ガスの場合には、前記分解堆積物は金属堆積物となり、この金属堆積物によりナノチューブと突出部とが導通状態で固定される。
【００３７】
前記炭化水素系物質としては、メタン系炭化水素、エチレン系炭化水素、アセチレン系炭化水素、環状炭化水素などがあり、具体的にはエチレンやアセチレンなど比較的分子量の小さな炭化水素が好ましい。
【００３８】
また、前記有機金属ガスとしては、例えばＷ（ＣＯ）６、Ｃｕ（ｈｆａｃ）２（ｈｆａｃ：ｈｅｘａ−ｆｌｕｏｒｏ−ａｃｅｔｙｌ−ａｃｅｔｏｎａｔｅ）、（ＣＨ３）２ＡｌＨ、Ａｌ（ＣＨ２−ＣＨ）（ＣＨ３）２、［（ＣＨ３）３Ａｌ］２、（Ｃ２Ｈ５）３Ａｌ、（ＣＨ３）３Ａｌ、（ｉ−Ｃ４Ｈ９）３Ａｌ、（ＣＨ３）３ＡｌＣＨ３、Ｎｉ（ＣＯ）４、Ｆｅ（ＣＯ）４、Ｃｒ［Ｃ６Ｈ５（ＣＨ３）２］、Ｍｏ（ＣＯ）６、Ｐｂ（Ｃ２Ｈ５）４、Ｐｂ（Ｃ５Ｈ７Ｏ２）２、（Ｃ２Ｈ５）３ＰｂＯＣＨ２Ｃ（ＣＨ３）２、（ＣＨ３）４Ｓｎ、（Ｃ２Ｈ５）４Ｓｎ、Ｎｂ（ＯＣ２Ｈ５）５、Ｔｉ（ｉ−ＯＣ３Ｈ７）４、Ｚｒ（Ｃ１１Ｈ１９Ｏ２）４、Ｌａ（Ｃ１１Ｈ１９Ｏ２）３、Ｓｒ［Ｔａ（ＯＣ２Ｈ５）６］２、Ｓｒ［Ｔａ（ＯＣ２Ｈ５）５（ＯＣ２Ｈ４ＯＣＨ３）］２、Ｓｒ［Ｎｂ（ＯＣ２Ｈ５）５（ＯＣ２Ｈ４ＯＣＨ３）］２、Ｓｒ（Ｃ１１Ｈ１９Ｏ２）２、Ｂａ（Ｃ１１Ｈ１９Ｏ２）２、（Ｂａ，Ｓｒ）３（Ｃ１１Ｈ１９Ｏ２）６、Ｐｂ（Ｃ１１Ｈ１９Ｏ２）２、Ｚｒ（ＯｔＣ４Ｈ９）４、Ｚｒ（ＯｉＣ３Ｈ７）（Ｃ１１Ｈ１９Ｏ２）３、Ｔｉ（ＯｉＣ３Ｈ７）２（Ｃ１１Ｈ１９Ｏ２）２、Ｂｉ（ＯｔＣ５Ｈ１１）３、Ｂｉ（Ｃ６Ｈ５）３、Ｔａ（ＯＣ２Ｈ５）５、Ｔａ（ＯｉＣ３Ｈ７）５、Ｎｂ（ＯｉＣ３Ｈ７）５、Ｇｅ（ＯＣ２Ｈ５）４、Ｙ（Ｃ１１Ｈ１９Ｏ２）３、Ｒｕ（Ｃ１１Ｈ１９Ｏ２）３、Ｒｕ（Ｃ５Ｈ４Ｃ２Ｈ５）２、Ｉｒ（Ｃ５Ｈ４Ｃ２Ｈ５）（Ｃ８Ｈ１２）、Ｐｔ（Ｃ５Ｈ４Ｃ２Ｈ５）（ＣＨ３）３、Ｔｉ［Ｎ（ＣＨ３）２］４、Ｔｉ［Ｎ（Ｃ２Ｈ５）２］４、Ａｓ（ＯＣ２Ｈ５）３、Ｂ（ＯＣＨ３）３、Ｃａ（ＯＣＨ３）２、Ｃｅ（ＯＣ２Ｈ５）３、Ｃｏ（ＯｉＣ３Ｈ７）２、Ｄｙ（ＯｉＣ３Ｈ７）２、Ｅｒ（ＯｉＣ３Ｈ７）２、Ｅｕ（ＯｉＣ３Ｈ７）２、Ｆｅ（ＯＣＨ３）３、Ｇａ（ＯＣＨ３）３、Ｇｄ（ＯｉＣ３Ｈ７）３、Ｈｆ（ＯＣＨ３）４、Ｉｎ（ＯＣＨ３）３、ＫＯＣＨ３、ＬｉＯＣＨ３、Ｍｇ（ＯＣＨ３）２、Ｍｎ（ＯｉＣ３Ｈ７）２、ＮａＯＣＨ３、Ｎｄ（ＯｉＣ３Ｈ７）３、Ｐｏ（ＯＣＨ３）３、Ｐｒ（ＯｉＣ３Ｈ７）３、Ｓｂ（ＯＣＨ３）３、Ｓｃ（ＯｉＣ３Ｈ７）３、Ｓｉ（ＯＣ２Ｈ５）４、ＶＯ（ＯＣＨ３）３、Ｙｂ（ＯｉＣ３Ｈ７）３、Ｚｎ（ＯＣＨ３）２等がある。
【００３９】
ナノチューブには導電性のあるカーボンナノチューブや絶縁性のＢＮ系ナノチューブ、ＢＣＮ系ナノチューブなどがある。また、ＡＦＭ用のカンチレバーには、半導体のシリコンカンチレバーや絶縁体のシリコンナイトライドカンチレバーがある。しかし、突出部を含むカンチレバーの表面に金属などの導電性被膜をコーティングすれば、導電性カンチレバーを作成できる。また、同様にして絶縁性ナノチューブを導電性ナノチューブに変換することもできる。
【００４０】
従って、金属堆積物のような導電性堆積物により、導電性ナノチューブと導電性カンチレバーを導通させて、導電性のイオン式走査型顕微鏡用プローブを作成できる。導電性プローブであるから、ＡＦＭに用いるだけでなく、トンネル電流を検出するＳＴＭ（トンネル顕微鏡）にも用いることができる。しかし、カンチレバーとして半導体カンチレバー又は絶縁性カンチレバーを用いれば、電導性がないから撓みを検出する通常のＡＦＭ用プローブとして用いることができる。
【００４１】
本発明に係る走査型顕微鏡用プローブは、上記のＡＦＭやＳＴＭに限らず、表面の違いを摩擦力で検出する水平力顕微鏡（ＬＦＭ）、磁気相互作用を検出する磁気力顕微鏡（ＭＦＭ）、電界力の勾配を検出する電界力顕微鏡（ＥＦＭ）、化学官能基の表面分布を画像化する化学力顕微鏡（ＣＦＭ）などがあり、試料表面の物理的・化学的作用を探針で走査検出して、試料の原子レベルでの表面情報を得るものである。
【００４２】
ナノチューブの先端が検出用探針であるが、ナノチューブの先端部に不要な堆積物があると、この部分が探針作用を発揮して、ナノチューブ先端の情報に誤差を与え、画像をぼやけさせる。従って、ＦＩＢ装置のイオンビームのエネルギーを更に上げ、ナノチューブ先端部に付着している不要な堆積物を、イオンビームの照射により除去する。
【００４３】
前述したように、本発明ではナノチューブ基端部をカンチレバーの突出部に分解堆積物によって固着させている。この分解堆積物が不要な領域にまで形成されている場合には、導電性被膜の形成などの２次加工が困難になったりする。そこで、この基端部近辺の不要な分解堆積物を集束イオンビームの照射により除去することもできる。
【００４４】
一般に、製造されるナノチューブの長さは千差万別である。しかし、プローブの性能を均一化するには、ナノチューブ先端部の長さを揃える必要がある。そこで、不要なナノチューブ部分をイオンビームにより溶断して、ナノチューブの長さを制御する。このために、イオンビームのエネルギーを増大させたり、照射時間を調整する。
【００４５】
また、ナノチューブの先端部を改質するために、ＦＩＢ装置を用いてイオンをナノチューブに打ち込むことができる。高エネルギーで加速すると、イオンをナノチューブの内部空間に打ち込むことができ、低エネルギーではイオンをナノチューブの表面層に組み込ませたり、ナノチューブ表面にコーティングすることになる。特に、イオンをナノチューブ探針の先端に打ち込むと、このイオン物質が試料表面に直接作用する。
【００４６】
イオン種として任意の元素を選択できるが、例えばフッ素、ボロン、ガリウム、リン等が選ばれる。これらの原子はナノチューブ内の炭素原子と反応して、ＣＦ結合、ＣＢ結合、ＣＧａ結合又はＣＰ結合を形成し、これらの結合に特有の性質を有するようになる。
【００４７】
また、先端に打ち込まれるイオンがＦｅ、Ｃｏ、Ｎｉなどの強磁性原子である場合には、この走査型顕微鏡用プローブはＭＦＭに利用できる。即ち、これらの強磁性原子が試料表面の磁性を原子レベルで検出でき、試料物質の磁性構造を解明するなど、物性工学の進歩に大きく寄与できる。
【００４８】
以下に、本発明に係る集束イオンビームによる走査型顕微鏡用プローブの実施形態を添付の図面に従って詳細に説明する。
【００４９】
図１は集束イオンビームを用いて走査型顕微鏡用プローブを製造する概略装置図である。集束イオンビーム装置２の中にはカンチレバー４が配置され、このカンチレバー４はカンチレバー部６とピラミッド部と呼ばれる突出部８から構成される。この突出部８の表面１０にナノチューブ１２の基端部１６を付着させ、先端部１４を突出状態に配置される。ナノチューブ１２の付着は集束イオンビーム装置２内で行ってもよいし、図示しない電子顕微鏡内で付着させた後、集束イオンビーム装置２に配置してもよい。
【００５０】
有機ガスＧを外部から集束イオンビーム装置２内に導入し、矢印ａ方向にフローさせる。この有機ガスＧはナノチューブ１２の近傍に吸着されて有機ガス吸着物１８ａが形成される。この有機ガス吸着物１８ａに対し集束イオンビームＩを矢印ｂ方向に照射すると、有機ガスＧは分解され、水素成分などの軽分子Ｄは点線矢印方向に飛散する。一方、炭素成分や金属成分などの分解成分はナノチューブ１２の基端部１６付近に堆積し、分解堆積物１８を形成する。この分解堆積物１８によってカンチレバー６とナノチューブ１２が一体化して走査型顕微鏡用プローブ２０（以後プローブ２０と言う）が完成する。
【００５１】
図２は完成した集束イオンビーム加工による走査型顕微鏡用プローブの概略説明図である。ナノチューブ１２の基端部１６は分解堆積物１８により突出部表面１０に強固に固着されている。プローブ２０の耐久性はコーティング被膜である分解堆積物１８の固着強度に依存する。分解堆積物１８の固着強度は、分解堆積物１８の緻密性と、分解堆積物１８と突出部表面１０との馴染性（結合度）によって決まる。
【００５２】
有機ガスとして、エチレン、アセチレン、メタン等の炭化水素系ガスを用いると、分解堆積物は炭素膜から形成される。この炭素膜はアモルファスカーボンからなり、膜厚が極薄の場合には導電性を有する。従って、炭素膜の膜厚を薄くすることによってナノチューブ１２とカンチレバー４をこの炭素膜により導通状態に設定することができる。
【００５３】
また、有機ガスとして有機金属ガスを用いれば、イオンビームとの衝突分解反応で分解成分として金属成分が形成され、この金属がナノチューブ基端部１６付近に堆積して金属膜を形成し、この金属膜が分解堆積物を構成する。前述した炭素膜と同様、この金属膜によりナノチューブ１２とカンチレバー４が導通状態に設定される。有機金属ガスとしては、前述したように、例えばＷ（ＣＯ）６、Ｃｕ（ｈｆａｃ）２（ｈｆａｃ：ｈｅｘａ−ｆｌｕｏｒｏ−ａｃｅｔｙｌ−ａｃｅｔｏｎａｔｅ）、（ＣＨ３）２ＡｌＨ、Ａｌ（ＣＨ２−ＣＨ）（ＣＨ３）２、［（ＣＨ３）３Ａｌ］２、（Ｃ２Ｈ５）３Ａｌ、（ＣＨ３）３Ａｌ、（ｉ−Ｃ４Ｈ９）３Ａｌ、（ＣＨ３）３ＡｌＣＨ３、Ｎｉ（ＣＯ）４、Ｆｅ（ＣＯ）４、Ｃｒ［Ｃ６Ｈ５（ＣＨ３）２］、Ｍｏ（ＣＯ）６、Ｐｂ（Ｃ２Ｈ５）４、Ｐｂ（Ｃ５Ｈ７Ｏ２）２、（Ｃ２Ｈ５）３ＰｂＯＣＨ２Ｃ（ＣＨ３）２、（ＣＨ３）４Ｓｎ、（Ｃ２Ｈ５）４Ｓｎ、Ｎｂ（ＯＣ２Ｈ５）５、Ｔｉ（ｉ−ＯＣ３Ｈ７）４、Ｚｒ（Ｃ１１Ｈ１９Ｏ２）４、Ｌａ（Ｃ１１Ｈ１９Ｏ２）３、Ｓｒ［Ｔａ（ＯＣ２Ｈ５）６］２、Ｓｒ［Ｔａ（ＯＣ２Ｈ５）５（ＯＣ２Ｈ４ＯＣＨ３）］２、Ｓｒ［Ｎｂ（ＯＣ２Ｈ５）５（ＯＣ２Ｈ４ＯＣＨ３）］２、Ｓｒ（Ｃ１１Ｈ１９Ｏ２）２、Ｂａ（Ｃ１１Ｈ１９Ｏ２）２、（Ｂａ，Ｓｒ）３（Ｃ１１Ｈ１９Ｏ２）６、Ｐｂ（Ｃ１１Ｈ１９Ｏ２）２、Ｚｒ（ＯｔＣ４Ｈ９）４、Ｚｒ（ＯｉＣ３Ｈ７）（Ｃ１１Ｈ１９Ｏ２）３、Ｔｉ（ＯｉＣ３Ｈ７）２（Ｃ１１Ｈ１９Ｏ２）２、Ｂｉ（ＯｔＣ５Ｈ１１）３、Ｂｉ（Ｃ６Ｈ５）３、Ｔａ（ＯＣ２Ｈ５）５、Ｔａ（ＯｉＣ３Ｈ７）５、Ｎｂ（ＯｉＣ３Ｈ７）５、Ｇｅ（ＯＣ２Ｈ５）４、Ｙ（Ｃ１１Ｈ１９Ｏ２）３、Ｒｕ（Ｃ１１Ｈ１９Ｏ２）３、Ｒｕ（Ｃ５Ｈ４Ｃ２Ｈ５）２、Ｉｒ（Ｃ５Ｈ４Ｃ２Ｈ５）（Ｃ８Ｈ１２）、Ｐｔ（Ｃ５Ｈ４Ｃ２Ｈ５）（ＣＨ３）３、Ｔｉ［Ｎ（ＣＨ３）２］４、Ｔｉ［Ｎ（Ｃ２Ｈ５）２］４、Ａｓ（ＯＣ２Ｈ５）３、Ｂ（ＯＣＨ３）３、Ｃａ（ＯＣＨ３）２、Ｃｅ（ＯＣ２Ｈ５）３、Ｃｏ（ＯｉＣ３Ｈ７）２、Ｄｙ（ＯｉＣ３Ｈ７）２、Ｅｒ（ＯｉＣ３Ｈ７）２、Ｅｕ（ＯｉＣ３Ｈ７）２、Ｆｅ（ＯＣＨ３）３、Ｇａ（ＯＣＨ３）３、Ｇｄ（ＯｉＣ３Ｈ７）３、Ｈｆ（ＯＣＨ３）４、Ｉｎ（ＯＣＨ３）３、ＫＯＣＨ３、ＬｉＯＣＨ３、Ｍｇ（ＯＣＨ３）２、Ｍｎ（ＯｉＣ３Ｈ７）２、ＮａＯＣＨ３、Ｎｄ（ＯｉＣ３Ｈ７）３、Ｐｏ（ＯＣＨ３）３、Ｐｒ（ＯｉＣ３Ｈ７）３、Ｓｂ（ＯＣＨ３）３、Ｓｃ（ＯｉＣ３Ｈ７）３、Ｓｉ（ＯＣ２Ｈ５）４、ＶＯ（ＯＣＨ３）３、Ｙｂ（ＯｉＣ３Ｈ７）３、Ｚｎ（ＯＣＨ３）２等が利用できる。
【００５４】
堆積物１８としては、前述した炭素膜や金属膜などの導電性堆積物に限られず、絶縁性堆積物や半導体堆積物も含まれる。炭化水素系ガスや有機金属ガスが半分解状態で堆積した場合には絶縁性堆積物となりやすく、またシリコン膜などの場合には膜の結晶性により半導体堆積物から絶縁性堆積物に様々な物性を持ちやすい。
【００５５】
図３は導電性カンチレバーを用いた走査型顕微鏡用プローブの概略説明図である。カンチレバー４の表面に電極膜２２を形成することによって導電性カンチレバーを構成する。ナノチューブ１２として導電性のカーボンナノチューブを用いると、導電性の堆積物１８により、ナノチューブ１２とカンチレバー４とが導通し、図示しない外部電源を通して試料とナノチューブ１２の間に電圧を印加することができる。
【００５６】
詳しく説明すると、ナノチューブ１２には、例えば導電性のカーボンナノチューブと、絶縁性のＢＮ系ナノチューブ、ＢＣＮ系ナノチューブなどがある。また、カンチレバー４にも、導電性カンチレバーと、半導体性のシリコンカンチレバーと、絶縁性のシリコンナイトライドカンチレバーなどがある。更に、堆積物１８にも導電性堆積物、半導体性堆積物及び絶縁性堆積物がある。
【００５７】
ナノチューブ１２とカンチレバー４の突出部表面１０とは接触していると考えられるが、その接触抵抗の大きさや介在物の存在により、両者が導通しているとは限らない。そこで、両者を接続する堆積物１８の電気的性質が重要になってくる。従って、ナノチューブ１２、堆積物１８及びカンチレバー４の組み合わせにより、ナノチューブ１２とカンチレバー４との導通、非導通が確実に保証される。
【００５８】
図４は集束イオンビームを用いた不要堆積物の除去方法の概略説明図である。有機ガスの分解ガスはナノチューブを固着させる堆積物１８を形成するだけでなく、ナノチューブ１２の先端部１４に付着して不要堆積物２４を形成することもある。このように、ナノチューブ１２の先端部１４に付着した不要堆積物２４は、ナノチューブ１２の撮像性能を低下させる要因になる。
【００５９】
そこで、この不要堆積物２４に対し矢印ｃ方向に集束イオンビームＩを照射して、不要堆積物２４を点線矢印に示すごとく飛散させる。ナノチューブ１２の探針点は先端１４ａだけとなり、その撮像性能が回復できる。このように、集束イオンビームＩを用いて、ナノチューブ１２やカンチレバー４上の不要堆積物を除去することができる。
【００６０】
図５は集束イオンビームによるナノチューブの長さ制御方法の概賂説明図である。ナノチューブ１２の長さはナノオーダーからミクロンオーダーまで広い範囲に分布している。ナノチューブ１２の先端部が長い場合には、先端部が振動したりして鮮明な試料表面像を撮像できない。従って、プローブ２０の探針性能を均一化し、しかも高効率化するために、ナノチューブ先端部１４の長さを均一にすることが必要がある。そこで、ナノチューブ先端部１４の長さを制御するために、不要部分を切断することが要請される。
【００６１】
この切断のために、集束イオンビームの溶断力を使用する。集束イオンビームＩの加速エネルギーや集束度を上げることによってイオンビームのエネルギー密度を制御できるから、ナノチューブを溶断するだけのエネルギー密度を集束イオンビームＩに付与する。この集束イオンビームを切断領域Ｐに対し矢印ｄ方向に照射すると、切断領域Ｐが融解して先端部が切断片１４ｂとして切断される。切断面が新たな先端１４ａになる。この例では、切断面はナノチューブ１２の軸方向に垂直である。
【００６２】
図６はナノチューブを斜め切断する場合の概要説明図である。ナノチューブ１２に対し、集束イオンビームＩを斜め方向（矢印ｅ方向）に照射する。この斜め切断により、ナノチューブ１２の先端１４ａは極めてシャープな先端になり、図５の垂直切断よりも高性能のプローブ２０を提供できる。その理由は、先端１４ａがシャープであるほど分解能の高い試料表面像が得られるからである。
【００６３】
図７はナノチューブの先端部を改質する場合の概略説明図である。集束イオンビームＩをナノチューブ１２の先端部１４の先端領域１４ｃに照射し、イオンを先端領域１４ｃに打ち込む。集束イオンビームＩの加速電圧により、先端領域１４ｃの表面にイオン被覆膜を形成する場合、ナノチューブの構成原子と置換したり空孔に固溶する場合、また先端領域１４ｃの内部空間にイオン注入する場合がある。
【００６４】
イオン種として、例えばフッ素、ボロン、ガリウム、リン等を選んだ場合には、これらの原子がナノチューブ内の炭素原子と反応して、ＣＦ結合、ＣＢ結合、ＣＧａ結合又はＣＰ結合を形成し、これらの結合に特有の性質を有するようになる。また、イオンがＦｅ、Ｃｏ、Ｎｉなどの強磁性原子である場合には、試料表面の磁性を原子レベルで検出できる。
【００６５】
更に、絶縁性のＢＮ系ナノチューブやＢＣＮ系ナノチューブに金属イオンを打ち込んで導電性を付与する場合や、逆に導電性のカーボンナノチューブに絶縁性物質を打ち込んで絶縁性を付与する場合も、ナノチューブの改質に含まれる。
【００６６】
本発明は上記実施例に限定されるものではなく、本発明の技術的思想を逸脱しない範囲における種々の変形例や設計変更なども本発明の技術的範囲内に包含されることは言うまでもない。
【図面の簡単な説明】
【００６７】
【図１】集束イオンビームを用いて走査型顕微鏡用プローブを製造する概略装置図である。
【図２】完成したイオン式走査型顕微鏡用プローブの概略説明図である。
【図３】導電性カンチレバーを用いたイオン式走査型顕微鏡用プローブの概略説明図である。
【図４】集束イオンビームを用いた不要堆積物の除去方法の概略説明図である。
【図５】集束イオンビームによるナノチューブの長さ制御方法の概略説明図である。
【図６】ナノチューブを斜め切断する場合の概要説明図である。
【図７】ナノチューブの先端部を改質する場合の概略説明図である。
【符号の説明】
【００６８】
２      集束イオンビーム装置
４      カンチレバー
６      カンチレバー部
８      突出部
１０    突出部表面
１２    ナノチューブ
１４    先端部
１４ａ  先端
１４ｂ  切断片
１４ｃ  先端領域
１６    基端部
１８    堆積物（分解堆積物）
１８ａ  有機ガス吸着物
２０    走査型顕微鏡用プローブ
２２    電極膜
２４    不要堆積物
Ｇ      有機ガス
Ｉ      集束イオンビーム
Ｐ      切断領域
【図１】
2005319581.tif 000003
【図２】
2005319581.tif 000004
【図３】
2005319581.tif 000005
【図４】
2005319581.tif 000006
【図５】
2005319581.tif 000007
【図６】
2005319581.tif 000008
【図７】
2005319581.tif 000009